"顔料a、アニオン性基を有する樹脂b、湿潤剤c、及び塩基性化合物dを含有するインクジェット記録用水性インク組成物であって、さらに水分散性ウレタン樹脂e、及びポリオレフィンワックスfを含有することを特徴とするインクジェット記録用水性インク組成物。前記ポリオレフィンワックスfは、エチレン、プロピレン、及びブチレンからなる群から選択される1種、または2種以上を主成分として含有するモノマーを重合する過程を経て作製されたものである1種のワックス、または2種以上のワックスの混合物である請求項1に記載のインクジェット記録用水性インク組成物。前記ポリオレフィンワックスfはポリエチレンワックス、ポリプロピレンワックス、ポリブチレンワックスおよびその変成物からなる群から選択される1種のワックス、または2種以上のワックスの混合物である請求項1に記載のインクジェット記録用水性インク組成物。前記ポリオレフィンワックスfの体積平均粒径が40~1000nmである請求項1~3のいずれか1項に記載のインクジェット記録用水性インク組成物。前記ポリオレフィンワックスfの含有量Cf質量と、体積平均粒径Dfnmからなる数値Cf×Dfが3~100の範囲である請求項1~4のいずれか1項に記載のインクジェット記録用水性インク組成物。前記水分散性ウレタン樹脂eの含有量が0.2~5質量である請求項5に記載のインクジェット記録用水性インク組成物。前記ポリオレフィンワックスfの融点が80°C以上である請求項1~6のいずれか1項に記載のインクジェット記録用水性インク組成物。前記水分散性ウレタン樹脂eは、有機ポリイソシアネートと、水酸基価が10~350のポリエステルポリオール、ポリエーテルポリオール、ポリカーボネートポリオールの中から選ばれる少なくとも一種のポリオールと、必要に応じて分子量300以下のポリアミン及び/又はポリオールを用いて得られるアニオン性ウレタン樹脂である請求項1~7のいずれか1項に記載のインクジェット記録用水性インク組成物。前記アニオン性基を有する樹脂bは、酸価60~300mgKOH/g、重量平均分子量3000~50000を有するスチレンアクリル系樹脂である請求項1~8のいずれか1項に記載のインクジェット記録用水性インク組成物。本発明の目的は分散性、吐出性が良好で、優れた耐傷、耐擦過性を有すると共に、高い発色性と光沢を有するインクジェット記録用水性インク組成物を提供することである。上記課題を解決するために、本発明は顔料a、アニオン性基を有する樹脂b、湿潤剤c、及び塩基性化合物dを含有するインクジェット記録用水性インク組成物であって、さらに水分散性ウレタン樹脂e、及びポリオレフィンワックスfを含有することを特徴とするインクジェット記録用水性インク組成物を提供する。本発明のインクジェット記録用水性インク組成物は、ポリオレフィンワックスを含有するため、ポリオレフィンワックスがインク組成物の被記録媒体への吐着により形成される着色皮膜の上に存在し、画像に局所的に強い外力が加わった場合でも、ポリオレフィンワックスの突出部分がその外力を受けて変形し膜表面に広がり、この広がったワックスにより磨耗が抑制されるため、印刷画像の耐傷性および耐擦過性が向上した印刷物を得ることができる。しかしながら、通常は被記録媒体表面に発生したポリオレフィンワックスによる凹凸が、光沢の低下を招く原因となる。しかし本発明においては、バインダー樹脂として含有されているウレタン樹脂が、被記録媒体表面の凹凸を速やかに被覆しこれをより平滑化するため、高い耐傷性、耐擦過性を維持しつつ光沢を向上させることができる。さらにウレタン樹脂は造膜性が良好であるため、突出しているポリオレフィンワックスとワックス周囲との高低差が、ウレタン樹脂による皮膜でより小さくなり、また平滑化され、その過程でワックスがよりしっかりと被記録媒体表面に固定されることになるので、皮膜形成直後から耐擦過性が向上する。本発明のインクジェット記録用水性インク組成物は、ポリオレフィンワックスfを含有し、加えて水分散性ウレタン樹脂eをバインダー樹脂として含有する。このために該バインダー樹脂によって、被記録媒体表面のポリオレフィンワックスfによる凹凸が被覆され、凹凸の高低差に対して平滑化がなされるため、耐擦過性が保持されたままで光沢を向上させることができる。本発明のインク組成物において、水分散性ウレタン樹脂eは造膜性が優れ、ポリオレフィンワックスfを強固に保持し、特に印刷直後に被記録媒体表面に形成される膜の乾燥速度が速いため、ポリオレフィンワックスfの定着性を短時間で向上させることができ、印刷直後の画像の耐傷性および耐擦過性に優れる印刷物を得ることが可能となる。その結果、難吸収被記録体などのより広範な被記録体への適用、かつ高速印刷への応用展開などが期待できる。本発明のインクジェット記録用水性インク組成物は、水分散性ウレタン樹脂eとポリオレフィンワックスfを含有するので、良好な耐傷性、耐擦過性を有するとともに優れた発色性と高い光沢を達成することができる。本発明のインクジェット記録用水性インク組成物は、顔料a、アニオン性基を有する樹脂b、湿潤剤c、塩基性化合物dを含有し、さらに水分散性ウレタン樹脂eとポリオレフィンワックスfを含有する。以下、本発明のインクジェット記録用水性インク組成物に用いる各種原材料を詳細に説明し、さらにそれらを用いて本発明のインクジェット記録用水性インク組成物を作製する製造方法、さらには該インクジェット記録用水性インク組成物の適用範囲等を、順に詳細に説明する。ワックス本発明で使用するポリオレフィンワックスfとしては、通常塗膜表面への潤滑性の付与のために塗料中に添加されるポリオレフィンワックスを、広く1種類または2種類以上混合して使用することができる。ポリオレフィンワックスは、基本的にはオレフィン系炭化水素を50質量以上の主成分として含有する構成のモノマーを重合する過程を経て作製され、エチレン、プロピレン、ブチレン等から、それぞれそれら単一モノマーの重合によって作製されるポリエチレンワックス、ポリプロピレンワックス、ポリブチレンワックス等の他、それらモノマーから作製される共重合体も含まれる。さらに全モノマー構成成分の総量に対して50質量未満の少量成分として、オレフィン系炭化水素以外の共重合成分を使用したり、各種官能基を導入したりして作製された変性物である変性ポリオレフィンワックスも使用可能である。例えば共重合成分としてスチレン系化合物等をグラフトさせたスチレン変性ポリオレフィンワックス、アクリル酸、メタクリル酸、マレイン酸、フマル酸等のカルボン酸を共重合させることによって変性された酸変成ポリオレフィンワックスであってもよい。あるいはポリオレフィンワックスを空気あるいはオゾンにより酸化して、COOH基、OH基等を導入した酸化型ポリオレフィンワックスであってもよい。本発明で使用するポリオレフィンワックスfとしては、主成分として用いるオレフィン系炭化水素としてエチレン、プロピレン、またはブチレンから選択される一種、または二種以上を用いたものが好ましく、主成分であるオレフィン系炭化水素としてエチレンのみ、プロピレンのみ、ブチレンのみ、若しくはエチレンとプロピレンまたはブチレンを用いたものがより好ましく、エチレンのみ、プロピレンのみ、またはブチレンのみを用いたものがさらに好ましく、エチレンのみを用いたものがさらにより好ましい。ポリオレフィンワックスfとしては、水性のインク組成物をインクの被記録面へ吐着させた際に、形成させる塗膜中において、ワックスに応じた粒径の粒子の状態に保持し得るものであることが好ましい。したがって、本発明で使用するポリオレフィンワックスの形態としては、安定な水性サスペンション、水エマルジョンが得られるエマルジョンワックスが好ましい。さらにインクジェット記録用インク組成物中に添加されたときに、印刷塗膜の耐擦過性を向上させるためには、ポリオレフィンワックスfの体積平均粒径が、40~1000nmであることが好ましい。体積平均粒径が40nmより大きいと耐擦過性の効果を発揮させやすく、また1000nmより小さいと耐擦過性の効果を発揮させつつ印刷塗膜の光沢を大きく低下させないことを容易に実現することが可能である。尚、本明細書において、ポリオレフィンワックスの粒径とは、動的光散乱法で測定した体積平均粒子径のことである。具体的には、ワックス粒子の分散液を200~10000倍にイオン交換水で希釈し、マイクロトラックUPA150EX日機装社製等の測定機を用いて、セル温度25°Cにて測定した値を指す。本発明で使用するポリオレフィンワックスfは、インクの被記録面へ固着した膜に粒子として残留しやすい点で、その融点もしくは環境法軟化点が80°C以上、好ましくは110°C以上、特に110°C~160°Cであることが好ましい。ポリオレフィンワックスfは、ポリオレフィンの重合や、一般成型用ポリオレフィンを熱分解して低分子量化したり酸化したりして製造することが出来るが、市販されているものを利用することも可能である。その具体例として、ケミパールW900ポリエチレンワックス、粒径680nm、環境法軟化点132°C、三井化学社製等のケミパールシリーズ、AQUACER552ポリエチレンワックス、粒径90nm、融点130°C、ビックケミージャパン社製等のAQUACERシリーズ、ファインテックスPE-140Eポリエチレンワックス、粒径100nm、DIC社製のファインディックシリーズ等のポリオレフィンワックスが挙げられる。本発明で使用するポリオレフィンワックスfの好適な添加量は、ワックスの粒径に依存する。ワックスの粒径が大きい場合は、少なく添加しても、耐擦過性の効果が得られやすく、ワックスの粒径が小さい場合は、耐擦過性の効果を得るために、多く添加する必要がある。上記のポリオレフィンワックスのfの添加量は、インク組成物の全重量に対してのポリオレフィンワックスfの含有量Cf質量と、体積平均粒径Dfnmからなる数値Cf×Dfが3~100の範囲であることが好ましく、5~100の範囲であるとさらに好ましい。数値Cf×Dfが3以上だと、耐擦過性の効果を容易に発揮させることができ、100以下だと、印刷塗膜面の光沢と吐出性の安定性を大幅に低下させることなく、耐擦過性の効果を発揮させることができる。水分散性ウレタン樹脂本発明で使用する水分散性ウレタン樹脂eは、塗料のバインダー樹脂として使用可能な水分散性ウレタン樹脂であれば広く使用することができる。特に有機ポリイソシアネートと、水酸基価が10~350のポリエステルポリオール、ポリエーテルポリオール、ポリカーボネートポリオールの中から選ばれる、少なくとも一種のアニオン性基を含有するポリオールと、さらに必要に応じて分子量300以下のポリアミン及び/又はその他活性水素含有化合物とを用いて得られるアニオン性ウレタン樹脂であることが好ましい。前記の有機ポリイソシアネートとしては、例えば4,4’-ジフェニルメタンジイソシアネート、2,4’-ジフェニルメタンジイソシアネート、カルボジイミド変性ジフェニルメタンジイソシアネート、クルードジフェニルメタンジイソシアネート、フェニレンジイソシアネート、トリレンジイソシアネート、ナフタレンジイソシアネートなどの芳香族ポリイソシアネートや、ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネートなどの脂肪族ポリイソシアネートあるいは脂環式構造を有するポリイソシアネートを使用することができる。これらのなかでも、無黄変である脂肪族ポリイソシアネートを使用することが好ましい。前記のアニオン性基含有ポリオールとして、スルホン酸基含有ポリオールや、カルボキシル基含有ポリオールから選ばれる少なくとも一種を含むアニオン性ポリオールを使用することができる。前記カルボキシル基含有ポリオールとしては、例えば2,2’-ジメチロールプロピオン酸、2,2’-ジメチロールブタン酸、2,2’-ジメチロール酪酸、2,2’-ジメチロール吉草酸等を使用することができ、なかでも2,2’-ジメチロールプロピオン酸を使用することが好ましい。また、前記カルボキシル基含有ポリオールと各種ポリカルボン酸とを反応させて得られるカルボキシル基含有ポリエステルポリオールも使用することもできる。前記スルホン酸基含有ポリオールとしては、例えば5-スルホイソフタル酸、スルホテレフタル酸、4-スルホフタル酸、5[4-スルホフェノキシ]イソフタル酸等のジカルボン酸、及びそれらの塩と、エチレングリコール、ジエチレングリコール、プロピレングリコール、ジプロピレングリコール、1,2-プロパンジオール等の低分子量ポリオールとを反応させて得られるポリエステルポリオールを使用することができる。本発明で使用する水分散性ウレタン樹脂eとしては、有機ポリイソシアネートと、水酸基価が10~350のポリエステルポリオール、ポリエーテルポリオール、ポリカーボネートポリオールの中から選ばれる、少なくとも一種のアニオン性基を含有するポリオールを用いて得られる水分散性のアニオン性ウレタン樹脂であることが好ましく、インク保存安定性の点から、樹脂固形分に対し20~100の酸価を有する水分散性のアニオン性ウレタン樹脂であることが好ましい。特に、樹脂固形分に対し20~60の酸価を有する水分散性のアニオン性ウレタン樹脂であることがより好ましい。前記アニオン性ウレタン樹脂の水分散体が良好なインク吐出性と耐擦過性とを両立する観点から、ウレタン樹脂は20000~100000の範囲の重量平均分子量を有するアニオン性ウレタン樹脂であることが好ましく、30000~60000の範囲の重量平均分子量を有することがより好ましい。前記ポリアミンとしては、例えば、エチレンジアミン、1,2-プロパンジアミン、1,6-ヘキサメチレンジアミン、ピペラジン、2,5-ジメチルピペラジン、イソホロンジアミン、4,4’-ジシクロヘキシルメタンジアミン、3,3’-ジメチル-4,4’-ジシクロヘキシルメタンジアミン、1,4-シクロヘキサンジアミン等のジアミン類;N-ヒドロキシメチルアミノエチルアミン、N-ヒドロキシエチルアミノエチルアミン、N-ヒドロキシプロピルアミノプロピルアミン、N-エチルアミノエチルアミン、N-メチルアミノプロピルアミン等の1個の1級アミノ基と1個の2級アミノ基を含有するジアミン類;ジエチレントリアミン、ジプロピレントリアミン、トリエチレンテトラミン等のポリアミン類;ヒドラジン、N,N’-ジメチルヒドラジン、1,6-ヘキサメチレンビスヒドラジン等のヒドラジン類;コハク酸ジヒドラジッド、アジピン酸ジヒドラジド、グルタル酸ジヒドラジド、セバシン酸ジヒドラジド、イソフタル酸ジヒドラジド等のジヒドラジド類;β-セミカルバジドプロピオン酸ヒドラジド、3-セミカルバジッドープロピルーカルバジン酸エステル、セミカルバジッド-3-セミカルバジドメチル-3,5,5-トリメチルシクロヘキサン等のセミカルバジド類を単独で使用、または2種以上を併用することができる。前記その他活性水素含有化合物としては、例えば、エチレングリコール、ジエチレンリコール、トリエチレングリコール、プロピレングリコール、1,3-プロパンジオール、1,3-ブタンジオール、1,4-ブタンジオール、ヘキサメチレングリコール、サッカロース、メチレングリコール、グリセリン、ソルビトール等のグリコール類;ビスフェノールA、4,4’-ジヒドロキシジフェニル、4,4’-ジヒドロキシジフェニルエーテル、4,4’-ジヒドロキシジフェニルスルホン、水素添加ビスフェノールA、ハイドロキノン等のフェノール類、及び水等を、単独で使用または2種以上を併用することができる。本発明で使用する前記水分散性ウレタン樹脂eは、インク組成物全量に対して0.2~5質量の範囲、すなわち水分散性ウレタン樹脂のインク組成物全重量に対する含有量Ce質量が0.2~5の範囲であることが好ましい、さらには0.5~2であることがより好ましい。前記水分散性ウレタン樹脂の含有量Ce質量が0.2以上だと、光沢向上の効果が得られやすく、5以下だと、造膜性向上の効果が得られやすい。顔料本発明の水性顔料分散体で使用する顔料aとしては、特に限定されるものではないが、従来公知の有機顔料あるいは無機顔料を使用することができる。これらは単独で使用してもよいし、また併用で使用してもよい。該顔料としては、例えば、キナクリドン系顔料、キナクリドンキノン系顔料、ジオキサジン系顔料、フタロシアニン系顔料、フタロン系顔料、イソインドリノン系顔料、メチンアゾメチン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、アゾレーキ系顔料、不溶性アゾ系顔料、縮合アゾ系顔料等の有機顔料、二酸化チタン、酸化亜鉛、酸化鉄、酸化クロム、鉄黒、コバルトブルー、アルミナ白、酸化鉄黄、ビリジアン、硫化亜鉛、リトボン、カドミウムイエロー、朱、カドミウムレッド、黄鉛、モリブデートオレンジ、ジンククロメート、ストロンチウムクロメート、ホワイトカーボン、クレー、タルク、群青、沈降性硫酸バリウム、バライト粉、炭酸カルシウム、鉛白、紺青、マンガンバイオレット、カーボンブラック、アルミニウム粉、パール系顔料等の無機顔料が挙げられる。また、これらの顔料が表面処理されており、水性媒体に対して自己分散機能を有しているものであっても良い。湿潤剤本発明の水性インクに使用する湿潤剤cは、インクジェット記録用に適した公知慣用のものが使用できる。そのような湿潤剤としては、例えばエチレングリコール、ジエチレングリコール、トリエチレングリコール、ポリエチレングリコール、ポリプロピレングリコール、グリセロール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類;グリセリンのポリエチレンオキサイド付加物、グリセリンのポリプロピレンオキサイド付加物、グリセリンへのポリプロピレンオキサイドとポリエチレンオキサイドのブロック配列付加物等のグリセリンのポリオキシアルキレン付加物;N-メチル-2-ピロリドン、N-ヒドロキシエチル-2-ピロリドン、1,3-ジメチルイミダゾリジノン、ε-カプロラクタム、γ-ブチロラクトン等の含窒素複素環化合物;ホルムアミド、N-メチルホルムアミド、N,N-ジメチルホルムアミド等のアミド類;モノエタノールアミン、ジエタノールアミン、トリエタノールアミン、モノエチルアミン、ジエチルアミン、トリエチルアミン等のアミン類、ジメチルスルホキシド、スルホラン、チオジエタノール等の含硫黄化合物類、プロピレンカーボネート、炭酸エチレン等であり、これらから選択された1種類または2種類以上の組み合わせが用いられる。これら多くの湿潤剤の中でも、顔料を樹脂と分散装置を用いて均一に分散させるためには高沸点のものが好ましく、エチレングリコール、プロピレングリコール、ジエチレングリコール、ジプロピレングリコール、トリエチレングリコール、ポリエチレングリコール、ポリプロピレングリコール、グリセリン、グリセリンのポリエチレンオキサイド付加物等の多価アルコール類が好適である。湿潤剤の添加量は水性インクに使用する樹脂によって異なるが顔料に対して10~300質量が好ましく、より好ましくは30~200質量の範囲である。アニオン性基を有する樹脂本発明で使用するアニオン性基を有する樹脂bは、顔料の分散剤としての機能を有し、後述の製造方法等によって顔料表面を良好に被覆可能なものがさらに好適に使用される。本発明で使用するアニオン性基を有する樹脂bにおいては、分散性また、長期的な保存安定性の点から、樹脂の酸価は60~300mgKOH/g、好ましくは100~180mgKOH/gの範囲とされる。酸価が60より小さいと、親水性が小さくなり、顔料の分散安定性が低下するおそれがある。一方、酸価が300より大きいと、顔料の凝集が発生し易くなり、またインク組成物を用いた印字品の耐水性が低下するおそれがある。アニオン性基を有する樹脂bの質量平均分子量は3000~50000、さらに好ましくは4000~40000、さらに好ましくは5000~30000、最も好ましくは5000~20000とされる。3000以上とされる理由は、低分子量であるほど初期的な分散性が優れているが、長期的な保存安定性が低下し、顔料の分散安定性を保つことが難しい傾向があるためである。なお、50000を超えると水性顔料分散液の粘度が上昇するだけでなく、インクの吐出性が低下する傾向がある。特に5000~20000の範囲はインク組成物の加熱時の安定性と吐出性を両立できる。アニオン性基を有する樹脂のガラス転移点は90~150°Cが好ましく、100~150°Cがさらに好ましい。ガラス転移点が90°C以上であると、水性インクの熱安定性が向上する。このため前記水性顔料分散液から製造されたインクジェット記録用水性インクをサーマルジェット方式のインクジェット記録に用いるときに、繰り返し加熱によって吐出不良を起こすような特性変化を生じにくく好ましい。本発明におけるアニオン性基を有する樹脂bのガラス転移点は計算値であり,樹脂を構成する各ビニル単量体成分のホモポリマーのガラス転移点よりFoxの式に基づいて計算した値である.尚,ホモポリマーのガラス転移点については,塗料用合成樹脂入門北岡協三著初版第7刷1984年12月10日発行の168及び169ページの値を採用した。本発明において使用するアニオン性基を有する樹脂bは、該アニオン性基の中和により水分散性となり得る樹脂であることが好ましく、中和剤となる塩基性化合物の作用下で乳化剤等の分散安定剤を用いることなく、安定な水分散粒子を形成できる能力を有する樹脂であることが好ましい。本発明で使用するアニオン性基を有する樹脂bとしては、カルボキシル基、スルホン酸基、リン酸基などの官能基を有するポリエステル樹脂、エポキシ樹脂、ウレタン樹脂及び、アクリル酸系樹脂、マレイン酸系樹脂、スチレン系樹脂、ポリビニール酢酸系樹脂等のビニル系共重合体などの中から選定して用いることができる。上記樹脂のうち特にアニオン性基を有するビニル単量体成分と、疎水性基を有するビニル単量体成分とを含むビニル単量体成分を、反応させて得られたビニル系共重合体が好ましい。またアニオン性基としてはカルボキシル基、スルホン酸基、リン酸基などの各官能基が挙げられるが、分散安定性、長期保存安定性の点でより優れているカルボキシル基を含む樹脂が好ましい。前記ビニル系共重合体を構成するカルボキシル基を有するビニル単量体成分としては、アクリル酸、メタクリル酸、イタコン酸、クロトン酸、等を挙げることができる。一方ビニル系共重合体の重合に用いる疎水性基を有するビニル単量体成分としては、メチルメタアクリレート、エチルメタアクリレートなどのメタアクリル酸アルキルエステル;フェニルメタアクリレート、ベンジルメタアクリレート,フェニルエチルメタアクリレートなどのメタアクリル酸アリルエステル;アクリルアミド、メチルアクリルアミド、メタクリルアミド、マレアミドなどの不飽和脂肪酸アミド;アクリロニトリリル、メタクリロニトリルなどの不飽和ニトリル類;エチルビニルエーテル、ブチルビニルエーテルなどの不飽和エーテル類;エチレン、プロピレン、1-ブテン、1-オクテン、ビニルシクロヘキサンなどの不飽和炭化水素類;塩化ビニル、塩化ビニリデン、テトラフルオロエチレンなどの不飽和ハロゲン化炭化水素類;スチレン、αメチルスチレン、ビニルトルエンなどのスチレン系モノマー;などを挙げることができる。上記のビニル系共重合体においては、疎水性基を有するビニル単量体成分として、スチレン系モノマーを用いたスチレン系樹脂であることが好ましい。さらに該スチレン系樹脂を構成する、疎水性基を有するビニル単量体であるスチレン系モノマーの成分量は、分散安定性、長期保存安定性の点から、スチレン系モノマー成分が50質量以上、好ましくは70質量以上、好ましくは95質量以下含まれていると好ましい。共重合体樹脂中のスチレン系モノマー成分の含量を50質量以上とすることにより、共重合樹脂の疎水性が増加し、水系においてはより強固に顔料への樹脂被覆が行われる。その結果、吐出安定性が向上し、かつ高い印字濃度が得られる。さらに被記録媒体上の印刷塗膜の耐久性の向上にも効果的である。なお、95質量をこえると分散に寄与するアニオン性基を有するモノマー成分の含有量が低下し、水系での分散安定性、長期保存安定性が低下するおそれがある。上記のようなスチレン系樹脂としては、水性顔料分散液およびインクジェット記録用インク組成物の分散安定性、長期保存安定性の点から、アニオン性基を含有するビニル単量体として特にアクリル酸又はメタクリル酸を用いたスチレンアクリル系樹脂を用いることが好ましい。さらにカルボキシル基を有するビニル単量体として、アクリル酸、メタクリル酸を併用し、3成分以上のビニル単量体成分による共重合樹脂であるスチレンアクリル系樹脂を構成することにより、樹脂合成時のランダム共重合性が向上して樹脂の均一性が良くなるという効果がある。アニオン性基を有する樹脂の該アニオン性基を中和する塩基性化合物dとしては、無機系塩基性化合物、有機系塩基性化合物のいずれも用いることができる。アルカリ強度を調整し易い点において、無機系塩基性化合物がより好ましい。有機系塩基性化合物としてはアミンなどが挙げられる。例えばメチルアミン、ジメチルアミン、トリメチルアミン、エチルアミン、ジエチルアミン、トリエチルアミン、ジエタノールアミン、トリエタノールアミンなどの一般的なアミンを例示することができる。アミンの場合は一般に液体状であるので、そのままの形態で用いることができる。無機系塩基性化合物としては、カリウム、ナトリウムなどのアルカリ金属の水酸化物、水酸化アンモニウムなどを例示することができる。中でも、アニオン性基を含む樹脂の中和によって該顔料の分散安定性を高めるに効果的であるため、強アルカリのものが好ましく、具体的には、水酸化カリウム、水酸化ナトリウムなどのアルカリ金属の水酸化物が好ましい。なお、無機系塩基性化合物は混合性向上の点などから、通常、20~50質量濃度程度の水溶液の形態で用いられる。塩基性化合物dの配合量は、前記アニオン性基を有する樹脂の中和率が50以上、好ましくは80以上となる様に設定されることが、水溶性溶剤中の分散速度の向上、分散安定性、長期保存安定性の点から好ましい。上限値は特に限定しないが、実質的には、長期保存時に分散安定性があり、ゲル化しないためにも、200以下、好ましくは120以下とされる。さらに塩基性化合物dは、該顔料と該樹脂と分散する前に、顔料分散液に配合する他の配合成分とともに一括混合して分散液としておくことが好ましい。例えば分散液は、予めアニオン性基を含む樹脂と水と塩基性化合物を混合して樹脂溶液を作製しておき、これを顔料等の他の配合成分に添加するなどして、複数段階に分けて混合し、製造することもできるが、塩基性化合物と他の配合成分を一括配合して分散液を作製するほうが、該樹脂の顔料の表面への吸着が効率的に進行する点で好ましい。なお、ここで中和率とは、下記の式によって計算される値である。上記原材料から本発明のインクジェット記録用インク組成物を製造する方法としては、顔料a、アニオン性基を有する樹脂b、湿潤剤c、及び塩基性化合物dを含有する水性顔料分散液を作製し、該水性顔料分散液を用いてインクジェット記録用インク組成物を製造する方法を用いることが出来る。水性顔料分散液の製造本発明のインクジェット記録用インク組成物に用いる水性顔料分散液を製造するには、顔料a、アニオン性基を有する樹脂b、湿潤剤cを塩基性化合物d存在下で公知公用の分散装置を用いて分散して行うことが出来る。分散装置としては例えば、超音波ホモジナイザー、ペイントシェーカー、ボールミル、ロールミル、サンドミル、サンドグラインダー、ダイノーミル、ディスパーマット、SCミル、スパイクミル、ナノマイザー等が挙げられる。分散工程の実施にあたっては、水性顔料分散液における配合を有する混合物を作製して、上記の分散装置で混合物中の顔料、樹脂の分散を行い、水性顔料分散液を作製することができるが、良好な分散性を有する水性顔料分散液の作製のためには、分散工程の前に、顔料、アニオン性基を有する樹脂、湿潤剤、塩基性化合物を含む混合物で、常温で固形の着色混練物を作製する前処理工程である混練工程を適用することが好ましい。このような混練工程を適用して、高剪断力下で混練することにより、顔料が微粉砕され、微粉砕された粒子表面に、湿潤剤と塩基性化合物の添加で膨潤状態となったアニオン性基を有する樹脂が押しつけられ、顔料表面の被覆が進行し、顔料が均一に分散した常温で固形の着色混練物が作製される。特にアニオン性基を有する樹脂がスチレンアクリル系樹脂で、スチレン系モノマーの全構成モノマーに対する構成比が50質量以上のときは、顔料への樹脂の親和性が極めて良好となり、樹脂による顔料の被覆が良好に行われる。この結果、水性顔料分散液の分散安定性が向上するとともに、該水性顔料分散液から作製したインクジェット記録用水性インクで形成される印刷画像の、光沢や耐久性、耐水性等基本的な普通紙記録特性が向上し、画像記録濃度も高くなる。上記混合物に高剪断力が加わって混練工程が良好に進行するためには、混練される混合物の固形分濃度は50~80質量であることが好ましく、65~80質量であることがさらに好ましい。さらに混練工程において添加される湿潤剤については、顔料の30~100質量であることが、固形の原材料同士を容易に融合させ、かつ充分な剪断力をかけることが出来る点で好ましい。また混練工程において使用される樹脂については顔料の5~50質量であることが、顔料表面が樹脂で充分に被覆され、かつ顔料に未吸着な樹脂が水性媒体中に存在することが少ない点で好ましい。混練工程に使用される装置としては、ロールミル、ヘンシェルミキサー、加圧ニーダー、プラネタリーミキサー等が上げられるが、撹拌槽と撹拌羽根を有し、撹拌槽が密閉可能なヘンシェルミキサー、加圧ニーダー、プラネタリーミキサー等の装置が混練中の固形分比率を一定に保つことが出来、分散状態の良好な混練物を得やすい点で好ましい。特にプラネタリーミキサーが広い範囲の粘度領域で混練処理が可能であり好ましい。前記分散工程に先立って混練工程を行い、該混練工程によって顔料の微細粒径への解砕と解砕された顔料表面の被覆が充分に進行した場合には、固形着色混練物に水性媒体を添加、混合し、必要に応じて撹拌して、希釈することにより水性顔料分散液を製造することができる。水性分散体への分散をより確実にするために、さらに既述の分散装置を使用することもできるが、顔料の微細化と樹脂による顔料の被覆が良好に進行しているため、短時間の分散で良好な特性の水性顔料分散液の製造が可能である。前記方法で得られたインクジェット記録用水性顔料分散液中には、顔料等の原材料特性の変動等で解砕しきれない粗大粒子が存在したり、凝集粒子が発生したりする場合がある。前記粗大粒子は、プリンターノズルの詰まり等を引き起こし、インク吐出特性を劣化させる場合があるため、前記水性顔料分散液の調製後、またはインクの調製後に遠心分離又は濾過処理等の方法によって、粗大粒子を除去することが好ましい。インクジェット記録用インク組成物の製造インク組成物は、上述の様にして得られた水性顔料分散液にポリオレフィンワックス、水分散性ウレタン樹脂を加えて、更に水及び水溶性溶剤にて希釈して製造することができる。インク組成物中の顔料濃度は1~10質量程度が好ましい。水性顔料分散液を希釈する水溶性溶剤には水溶性有機溶剤が配合されていると、インク組成物において、乾燥防止、粘度調整、濃度調整に寄与するため、好ましい。水溶性有機溶剤としては、水性顔料分散液を分散するために用いる湿潤剤と同様のものを例示することができる。また、記録媒体への浸透性を示す水溶性有機溶剤が配合されていると、インク組成物に浸透性を付与することができ、好ましい。インク組成物において、浸透性は、記録媒体へのインク組成物の浸透性や記録媒体上でのドット径の調整を行うために必要な特性である。浸透性を示す水溶性有機溶剤としては、例えばエタノール、イソプロピルアルコールなどの低級アルコール;エチレングリコールヘキシルエーテル、ジエチレングリコールブチルエーテルなどのアルキルアルコールのエチレンオキシド付加物;プロピレングリコールプロピルエーテルなどのアルキルアルコールのプロピレンオキシド付加物などが挙げられる。インク組成物には、水溶性溶剤と水性顔料分散液用混練物の他に、例えば公知の添加剤などを配合することができる。配合可能なものとしては、例えばアルカリ剤、pH調整剤、界面活性剤、防腐剤、キレート剤、可塑剤、酸化防止剤、紫外線吸収剤などを例示することができる。画像形成方法上記のように作製されたインクジェット記録用水性インク組成物は、適用するインクジェットの方式は特に限定されないが、連続噴射型荷電制御型、スプレー型など、オンデマンド型ピエゾ方式、サーマル方式、静電吸引方式などなどの公知のものを例示することができる。そして、このインクジェット記録用水性インク組成物は、基本的にこれら各種のインクジェット方式に適用した場合に、極めて安定したインク吐出が可能となり、加えて形成された画像の良好な光沢、耐傷性、耐擦過性を実現することができる。水性顔料分散液の調整以下に本発明で使用する水性顔料分散液の調整方法について詳しく説明する。なお、特に断りがない限り部は質量部、は質量である。また、本実施例において用いた樹脂A~Cは以下の通りのものである。樹脂A:モノマー組成比において、スチレン/アクリル酸/メタアクリル酸=77/10/13質量比であり、質量平均分子量8800、酸価153mgKOH/g、融点155°C、ガラス転移点計算値104°Cである樹脂。樹脂B:モノマー組成比において、スチレン/アクリル酸/メタアクリル酸=77/10/13質量比であり、質量平均分子量11000、酸価153mgKOH/g、融点160°C、ガラス転移点計算値104°Cである樹脂。樹脂C:モノマー組成比でスチレン/アクリル酸/メタアクリル酸=72/12/16質量比であり、分子量が質量平均分子量で9000、酸価185mgKOH/g、融点155°C、ガラス転移点計算値105°Cである樹脂。ここで融点とは、常圧下で融点測定器等により樹脂の融点を測定する際に観測される樹脂の融け始める温度である。実施例および比較例の各インクジェット記録用水性インク組成物において、水性顔料分散液の作製に用いられた顔料は次の通りである。シアン顔料FASTOGENBLUE5310SDDIC社製イエロー顔料インクジェットイエロー4GPクラリアント社製マゼンタ顔料クロモフタルジェットマゼンタDMQチバジャパン社製ブラック顔料三菱カーボンブラック2300三菱化学社製実施例および比較例の各インクジェット記録用水性インク組成物中に用いたポリオレフィンワックスの特性は以下の通りである。ケミパールW900:低密度ポリエチレンワックスの水性ディスパージョン、体積平均粒径680nm、固形分濃度40質量、環境法軟化点132°C、密度970kg/m3、pH11、粘度300mPas、三井化学社製AQUACER552:高密度酸化ポリエチレンワックスの水性ディスパージョン、体積平均粒径90nm、固形分濃度35質量融点130°C、pH9、粘度25mPas、ビックケミージャパン社製PEM-17:ポリエチレンワックスの水性ディスパージョン、体積平均粒径40nm以下、固形分濃度40質量、融点103°C、粘度170mPas、サンノプコ社製実施例および比較例の各インク組成物中に用いたバインダー樹脂は次の通りである。ポリウレタンA水分散液:モノマー組成比でイソホロンジイソシアネート/2,2-ジメチロールプロピオン酸/ポリオキシテトラメチレンエーテルグリコール=30/10/60質量比であり、ポリオキシテトラメチレンエーテルグリコールの水酸基酸は110、分子量が質量平均分子量で42000、酸価41mgKOH/g、である水酸化カリウムで100中和したウレタン樹脂の分散液固形分濃度20Joncryl67:分子量が質量平均分子量で12500、酸価213mgKOH/g、である水酸化カリウムで100中和したアクリル樹脂の分散液固形分濃度20、BASF社製調整例1シアン色顔料を用いた水性顔料分散液の作製樹脂C8部シアン顔料27部ジエチレングリコール10部30質量水酸化カリウム水溶液5部上記原料を容量50LのプラネタリーミキサーPLM-V-50V株式会社井上製作所製に仕込み、ジャケットを加温し、内容物温度が60°Cになるまで低速自転回転数:21回転/分,公転回転数:14回転/分で混練を行い、内容物温度が60°Cに達した後、高速自転回転数:35回転/分,公転回転数:24回転/分に切り替え、2時間、混練を継続した。そのあと、前記混練物に2時間で総量100部の60°Cに加温した純水イオン交換水を加え、樹脂、顔料を含有する液状混合物を得た。この液状混合物を、ビーズミル浅田鉄工製ナノミルNM-G2Lを用いて以下の条件で処理を行った。分散機ナノミルNM-G2L浅田鉄工製ビーズφ0.3mmジルコニアビーズビーズ充填量85冷却水温度10°C回転数2660回転/分ディスク周速:12.5m/sec送液量200g/10秒前記ビーズミルを通過した液状混合物を13000Gで10分間遠心処理をした後、有効孔径0.5μmのフィルターにより濾過処理を行った。この濾過品を純水で希釈して顔料濃度15質量のシアン色顔料を用いた水系顔料分散液を得た。調整例2~調整例4ブラック、マゼンタ、イエローの各色水性顔料分散液の作製調整例1で用いた原材料とその配合組成割合を、表1で質量部示す各原材料とその各配合組成割合に換えた以外は調製例1と同様の方法で各色の水性顔料分散液を調整した。インクジェット記録用水性インク組成物の調整調整例1~調整例4で作製した各色水性顔料分散液を用いて、表2、表3に示す配合組成により、各色のインクジェット記録用水性インク組成物を調整した。ここで表2,3に示す配合組成割合はすべて質量部として表されている。また、バインダー樹脂、及びポリオレフィンワックスの添加量はそれぞれ固形分の質量部で表している。ここで、純水の添加量にある残量とは純水の量を調整して、配合原料の質量部の総和が100質量部となるように添加することを表す。実施例1トリエチレングリコールモノブチルエーテル5部TEGmBE、東京化成工業社製2-ピロリジノンBASF社製8部精製グリセリン花王社製2部サーフィノール440非イオン系界面活性剤AIRPRODUCTS社製2,4,7,9テトラメチル-5デシン-4,7ジオール0.5部1,2-ヘキサンジオールDegussa社製1部トリエタノールアミンコニシ社製0.8部メガファック444ノニオン系界面活性剤DIC社製パーフルオロアルキルエチレンのオキシド付加物0.2部ポリウレタンA0.5部固形分AQUACER5521部固形分純水残量以上を100mlのポリ容器に入れて、1時間攪拌してから、シアン色水性顔料分散液20部を加えて、更に1時間攪拌し、顔料濃度3質量のシアン色のインクジェット記録用水性インク組成物を調整した。実施例2~9実施例1で使用した原材料とその配合量割合に換えて、表2に示す原材料と配合割合を用いる以外は実施例1と同様にして各色のインクジェット記録用水性インク組成物を調整し、シアン色の実施例2~4、イエロー色の実施例5、マゼンタ色の実施例6、ブラック色の実施例7~9の各色インクジェット記録用水性インク組成物を作製した。比較例1~5表3に示す原材料と配合量割合を用いる他は実施例1と同様にして比較例1~5のシアン色のインクジェット記録用水性インク組成物を作製した。[印字評価試験]上記実施例、比較例で調整したインク組成物を用いて印字評価を行った。印字評価用に、市販のサーマルジェット方式インクジェットプリンターPhotosmartD5360、ヒューレットパッカード社製を用い、インクジェット印刷専用紙である写真用紙光沢HPアドバンスフォト用紙ヒューレットパッカード社製に100のベタ印字で印刷を行い、印刷物を得てこれを評価用印刷物とした。[試験例1]光沢の評価得られた各評価用印刷物につき、光沢度計Micro-Haze-PlusBYK-Gardner社製を用いて、20度鏡面光沢度G20を測定した。測定は印刷物ごとに測定箇所を変えて3回行い、その平均値を求めた。そして、算出した平均値につき、以下の評価基準で光沢を評価した。評価結果を表4に示す。○:G20>475△:40≧G20≧475×:G20<40[試験例2]印刷直後の耐傷性各評価用印刷物を用いて耐傷性の評価を行った。各印刷物を印刷した後、1分を経過した時点で、各印刷物の印刷部分を指の爪で強く擦った。この試験により印刷直後の耐傷性を、擦った印刷部分の着色剤がどの程度剥離するかを目視により評価することで測定した。評価基準は下記の通りである。評価結果を表4に示す。○:着色剤の剥離が全くない。△:着色剤の剥離があるがわずかである。×:着色剤がほとんど剥離し、被記録体である専用紙の紙面が露出した。[試験例3]24時間経過後の耐傷性各評価用印刷物を印刷した後、24時間を経過した時点で、各印刷物の印刷部分を指の爪で強く擦った。この試験により24時間経過後の耐傷性を、擦った印刷部分の色剤がどの程度剥離するかを目視により評価することで測定した。評価基準は下記の通りである。評価結果は表4に示す。○:着色剤の剥離が全くない。△:着色剤の剥離があるがわずかである。×:着色剤がほとんど剥離し、被記録体である専用紙の紙面が露出した。[試験例4]耐擦過性24時間を経過した時点で、各評価用印刷物の印刷部分を、ラビングテスター太平理科工業製RUBBINGTESTERのゴムにベンコット旭化成社製を装着し、荷重500gの条件で50往復させた後の擦った印刷部分の色剤がどの程度剥離するかを目視により評価した。評価基準は下記の通りである。評価結果を表4に示す。○:着色剤の剥離が全くない。△:着色剤の剥離があるがわずかである。×:着色剤がほとんど剥離し、被記録体である専用紙の紙面が露出した。なお、表4に示すバインダー樹脂、及びポリオレフィンワックスの添加量はそれぞれ固形分比で表している。水分散性ウレタン樹脂とポリオレフィンワックスを含有する実施例1~実施例7のインクジェット記録用水性インク組成物で作製された印刷物は光沢、印刷直後及び24時間経過後の耐傷性、耐擦過性ともに良好であった。良好な特性は顔料の種類によらず維持され、基本4色に対応した顔料を用いて、各色域において良好な耐傷性、耐擦過性、光沢を実現することができた。また、実施例8Cf×Df=1.8と実施例9Cf×Dfが136のそれぞれの光沢と耐擦過性が低下しているが、実用上で実用可能なレベルである。一方水分散性ウレタン樹脂もポリオレフィンワックスも含有しない比較例1においては、光沢は向上するものの、耐傷性、耐擦過性ともに極めて不十分であった。比較例2に示されているように、水分散性ウレタン樹脂であるポリウレタンAのみを含有し、ポリオレフィンワックスを含有しないインクジェット記録用水性インク組成物においては、耐傷性も耐擦過性も比較例1より向上するが依然不十分である。さらにポリオレフィンワックスは含有するが、ポリウレタンAを含有しない比較例3においては、ポリオレフィンワックスにより形成される凹凸による光沢の低下が著しく、また印刷直後の耐傷性が極めて不十分である。比較例3にもう1種類の小粒径のポリオレフィンワックスを加えたり比較例4、水分散性ウレタン樹脂以外の樹脂を加えたりすることにより比較例5、表面性が改善され光沢はいくらか向上するが印刷直後の耐傷性は依然改善されず、不十分なままである。"